СПОСОБ ИЗГОТОВЛЕНИЯ ПОКРЫТИЯ, СОЗДАЮЩЕГО ТЕРМИЧЕСКИЙ БАРЬЕР И ИЗДЕЛИЕ, СОДЕРЖАЩЕЕ ПОКРЫТИЕ, СОЗДАЮЩЕЕ ТЕРМИЧЕСКИЙ БАРЬЕР, НАНЕСЕННОЕ ХОЛОДНЫМ НАПЫЛЕНИЕМ

1. Способ изготовления покрытия, создающего термический барьер, включающий:
холодное напыление керамических частиц и связующего, и
образование покрытия, создающего термический барьер,
в котором связующее имеет температуру плавления ниже, чем керамические частицы.
2. Способ по п.1, в котором керамические частицы включают диоксид циркония, стабилизированный редкоземельным металлом, выбранным из группы, состоящей из Y, Yb, Gd, Nd, La, Sc, Sm, и их сочетаний.
3. Способ по п.1, в котором керамические частицы включают диоксид циркония, стабилизированный не редкоземельным металлом, а материалом, выбранным из группы, состоящей из Са, Mg, Се, Al и их сочетаний.
4. Способ по п.1, в котором керамические частицы включают пирохлоры.
5. Способ по п.1, в котором керамические частицы плакированы связующим.
6. Способ по п.1, в котором связующее имеет более высокую пластичность, чем керамические частицы, при температуре холодного напыления.
2
3
2
2
3
7. Способ по п.1, дополнительно включающий введение при холодном напылении спекающих добавок, выбираемых из группы, состоящей из AlO, SiO, FeO и их сочетаний.
8. Способ по п.1, дополнительно включающий обработку покрытия, создающего термический барьер, путем которой покрытие, создающее термический барьер, превращают в керамическое покрытие.
9. Способ по п.8, в котором керамическое покрытие включает материал, выбираемый из группы, состоящей из оксида титана, оксида алюминия, оксида никеля, оксида кобальта, оксида железа, оксида никеля и кобальта, оксида никеля и железа, оксида кобальта и железа, оксида никеля и иттрия, оксида кобальта и иттрия, оксида железа и иттрия, полиамида, нейлона, армированного стекловолокном, полибутилентерефталата, полипропилена, полиэтилена, полифениленсульфида, смеси полифениленоксида и полистирола и их сочетаний.
2
3
2
10. Способ по п.1, дополнительно включающий спекание покрытия, создающего термический барьер, с помощью спекающих добавок, выбираемых из группы, состоящей из AlO, SiO и их сочетаний.
11. Способ по п.1, в котором покрытие, создающее термический барьер, имеет заранее заданную пористость, которая выше примерно 5%.
12. Способ по п.1, в котором керамические частицы имеют максимальный размер примерно 20 мкм.
13. Способ по п.1, в котором покрытие, создающее термический барьер, имеет прочность на растяжение более 6,9 МПа (1000 фунт/кв. дюйм).
14. Способ по п.1, в котором холодное напыление керамических частиц и связующего осуществляют при заранее заданном отношении, при котором связующее составляет примерно от 10% до 15%.
15. Способ по п.1, в котором холодное напыление керамических частиц и связующего осуществляют совместно из первого устройства холодного напыления и второго устройства холодного напыления.
16. Способ по п.1, в котором холодное напыление керамических частиц и связующего осуществляют из единственного устройства холодного напыления.
17. Способ по п.1, в котором покрытие, создающее термический барьер, формируют на обтекателе или детали тракта горячего газа турбины.
18. Способ по п.1, в котором покрытие, создающее термический барьер, по существу не содержит металлов или металлических материалов.
19. Изделие, содержащее покрытие, создающее термический барьер, нанесенное холодным напылением, причем указанное покрытие расположено на основе изделия.
20. Изделие, содержащее покрытие, создающее термический барьер, нанесенное холодным напылением, причем указанное изделие включает повторяющийся элемент рельефа, образованный покрытием, создающим термический барьер, нанесенным холодным напылением, где повторяющийся элемент рельефа может быть воспроизведен без нанесения маскирующего покрытия.